(57)【要約】【課題】簡単に作製することができ、耐久性および放熱効果に優れた冷却用部材を提供する。【解決手段】基材と、基材の上に被着され、窒素（Ｎ）を含むニッケル（Ｎｉ）合金、および、金（Ａｕ），銀（Ａｇ），銅（Ｃｕ），白金（Ｐｔ），パラジウム（Ｐｄ）の純金属又は合金のうち少なくとも一つを含む金属層と、金属層の表面に窒素を供給しつつプラズマ照射することで金属層に形成した多孔質層８と、を有する冷却用部材。【選択図】図２
2015026787.tif 000002
【特許請求の範囲】
【請求項１】
基材と、
当該基材の上に被着され、窒素（Ｎ）を含むニッケル（Ｎｉ）合金、および、金（Ａｕ），銀（Ａｇ），銅（Ｃｕ），白金（Ｐｔ），パラジウム（Ｐｄ）の純金属又は合金のうち少なくとも一つを含む金属層と、当該金属層の表面に窒素を供給しつつプラズマ照射することで前記金属層に形成した多孔質層と、を有する冷却用部材。
【請求項２】
前記多孔質層を形成する基材が、冷却を要する冷却対象物に接触可能なベース部と、流体である冷媒中に露出可能となるよう前記ベース部に設けられた複数の突起部とを備えている請求項１に記載の冷却用部材。
【請求項３】
前記突起部の基端部から先端部に至る領域において、先端部側の領域の断面積は当該領域に隣接する基端部側の領域の断面積よりも小さいか等しく、かつ、基端部から先端部に至る全ての領域において前記隣接する断面積どうしが等しくならないように構成してある請求項２に記載の冷却用部材。
【請求項４】
前記基材がアルミニウム（Ａｌ）或いは銅（Ｃｕ）、鉄（Ｆｅ）もしくはこれらの合金、又はセラミクス（Ａｌ2Ｏ3、ＡｌＮ、Ｓｉ3Ｎ4）やこれらの金属複合体であり、前記金属層がニッケル（Ｎｉ）系被膜である請求項１から３の何れか一項に記載の冷却用部材。
【請求項５】
前記多孔質層において、最表面に開口した空孔の平均孔径が前記金属層の厚さの１００分の１〜５分の１の大きさである請求項１から４の何れか一項に記載の冷却用部材。
【発明の詳細な説明】
【技術分野】
【０００１】
本発明は、被冷却対象物である各種装置に当接した状態で取り付けられ、当該装置からの吸熱を行う冷却用部材に関する。
【背景技術】
【０００２】
従来、各種装置の運転性能や信頼性を維持するために様々な冷却用部材が用いられる。そのようなものとして、例えば特許文献１に示す冷却用部材がある。この文献には、直接メタノール型燃料電池に用いる冷却用部材が記載されている。文献の記載によれば、直接メタノール型燃料電池の膜電極接合体を冷却する場合には、単なる金属板による熱拡散のみでは冷却効果が十分ではなく、さらに空気極上で生成する水によって冷却用部材の通気性が阻害されるという不都合も生じる。
【０００３】
これを解決するものとして、特許文献１には、冷却用部材として空孔の周囲に金属粉末が焼結した骨格を有する金属多孔質焼結体を用いたものを利用する技術が開示されている。これにより、液体を金属多孔質結晶体の孔部に毛管現象によって吸収し、吸収した液体を効率よく蒸発させて周囲から蒸発熱を奪い、この結果、良好な冷却効果が発揮されると記載されている。
【先行技術文献】
【特許文献】
【０００４】
【特許文献１】特開２００６−３１３６４８号公報
【発明の概要】
【発明が解決しようとする課題】
【０００５】
当該公知文献１の冷却用部材は、単純な焼結構造ではなく、空孔の周囲に金属粉末が焼結した骨格を有する。例えば、金属粉末が集合して構成される骨格部には、平均細孔径が２００μｍ以下の孔が形成され、この骨格部によってさらに平均径３０００μｍ程度の空孔が形成されている。しかし、このように複雑な形態の金属組織を均質に形成するのは非常に困難である。例えば、用いる金属粉末の粒度分布が適切でない場合や、金属粉末とバインダーとの混合状態が不十分で部位によって金属粉末の凝集物が残存しているような場合、さらには、部位によって焼結温度が異なる場合など、各種の要因によって空孔の分布状態が変化する。その結果、所期の熱伝導性が得られない可能性がある。
また、冷却用部材の全体がこのような多孔質体で構成される結果、長期間の使用に際して冷却用部材が破損する可能性もある。
【０００６】
そこで本発明は、簡単に作製することができ、耐久性および放熱効果に優れた冷却用部材を提供することを目的とする。
【課題を解決するための手段】
【０００７】
本発明に係る冷却用部材の特徴構成は、基材と、当該基材上に被着され、窒素（Ｎ）を含むニッケル（Ｎｉ）合金、および、金（Ａｕ），銀（Ａｇ），銅（Ｃｕ），白金（Ｐｔ），パラジウム（Ｐｄ）の純金属又は合金のうち少なくとも一つを含む金属層と、当該金属層の表面に窒素を供給しつつプラズマ照射することで前記金属層に形成した多孔質層と、を有する点にある。
【０００８】
本構成に係る多孔質層は、従来の焼結方法等によるものではなく、基材の上に被覆された金属層に窒素を供給しつつプラズマを照射して得るものである。これにより、窒素原子が、一旦、金属層の内部に打ち込まれ、高温下にある金属層の内部で窒素原子が再び金属層の表面から大気中に拡散する。その際に金属層に多数の孔部が形成され、多孔質層が形成される。
このように本構成の冷却用部材であれば、製作過程を簡便なものとしながら、基材に被着された表面積の大きな多孔質層によって優れた放熱効果を有する冷却用部材を得ることができる。
【０００９】
本発明に係る冷却用部材においては、前記多孔質層を形成する基材が、冷却を要する冷却対象物に接触可能なベース部と、流体である冷媒中に露出可能となるよう前記ベース部に設けられた複数の突起部とを備えておくとよい。
【００１０】
本構成のごとく冷却用部材に冷却対象物に接触可能なベース部を設けておくことで、冷却対象物からの吸熱を促進することができる。さらに、複数の突起部を備えることで、多孔質層を形成する基材の総面積が拡大する。よって、冷却に寄与する多孔の総面積が十分に大きなものとなり優れた冷却効果が発揮されるものとなる。
【００１１】
本発明に係る冷却用部材においては、前記突起部の基端部から先端部に至る領域において、先端部側の領域の断面積は当該領域に隣接する基端部側の領域の断面積よりも小さいか等しく、かつ、基端部から先端部に至る全ての領域において前記隣接する断面積どうしが等しくならないように構成することができる。
【００１２】
前記突起部の壁面どうしの間隔が基端部側から先端部側に位置するほど広くなるという限定は、突起部の形状が先端部側に向けて先細形状になっていることを意味する。本構成の冷却用部材ではこのような先細形状の部位が突起部の基端部から先端部に至る何れかの領域に少なくとも一か所あることを意味する。つまり、隣接する突起部どうしの間隔が、基端部側の部位どうしの間隔よりも先端部側の部位どうしの間隔が広い。よって、プラズマ照射する際に、突起の基端部の領域まで確実にプラズマ照射の効果が及び、突起部の全領域に亘って均等な多孔質層を形成することができる。この結果、冷却効果に優れた冷却用部材を得ることができる。
【００１３】
本発明に係る冷却用部材においては、前記基材をアルミニウム（Ａｌ）或いは銅（Ｃｕ）、鉄（Ｆｅ）もしくはこれらの合金、又はセラミクス（Ａｌ2Ｏ3、ＡｌＮ、Ｓｉ3Ｎ4）やこれらの金属複合体で構成し、前記金属層がニッケル（Ｎｉ）系被膜で構成することができる。
【００１４】
本構成のごとく、基材を熱伝導度の高いアルミニウム或いは銅等の金属やこれらの合金、又はセラミクスやこれらの金属複合体で構成することで、被冷却対象物からの熱吸引速度を高めることができる。さらに、ニッケル系被膜を用いた場合、プラズマ照射によって被膜中に打ち込まれた窒素原子がニッケル系被膜中に留まり難く再び大気中に拡散し易くなる。よって、被膜中の広い領域に空孔が形成され、アルミニウムや銅等の良好な熱伝導性と相まって非常に優れた冷却効果を奏する冷却用部材を得ることができる。
【００１５】
本発明に係る冷却用部材においては、前記多孔質層のうち最表面に開口した空孔の平均孔径を前記金属層の厚さの１００分の１〜５分の１の大きさにすると好適である。
【００１６】
本構成のごとく、平均孔径が金属層の厚さの１００分の１〜５分の１の大きさであれば、冷却用の流体である空気や水等が空孔の内部に流通し易く、冷却用部材が良好な冷却性能を発揮することができる。
【図面の簡単な説明】
【００１７】
【図１】本発明に係る冷却用部材の外観を示す斜視図。
【図２】本発明に係る冷却用部材の部分側断面図。
【図３】別実施形態に係る冷却用部材の部分側断面図。
【図４】本発明に係る冷却用部材の表面近傍の断面を示す顕微鏡写真。
【発明を実施するための形態】
【００１８】
〔概要〕
本発明に係る冷却用部材１は、各種装置に設けられる電源やコンピュータ等の機能性部材や、モータ或いはエンジン等の被冷却対象物に当接配置して効率的に放熱を行うものである。さらに具体的には、電源として用いられるインバータを構成するパワーデバイスや回路などは通常多くの発熱を伴う装置に好適に用いることができる。
以下、図面を参照しつつ本発明に係る冷却用部材１の実施形態につき説明する。
【００１９】
〔装置形状〕
図１に本実施形態に係る冷却用部材１の外観を示し、図２には部分側断面図を示す。図１に示すように、冷却用部材１は被冷却対象物２に接触可能なベース部３を有する。本実施形態では、ベース部３は長方形の板状を呈する。ベース部３の形状は被冷却対象物２の取付部位の形状に合わせて任意に変更可能である。ベース部３の四隅には例えばボルト４を挿通する取付孔５を設けてあり、パワートランジスタ２ａなどの被冷却対象物２に面当接した状態に固定される。
【００２０】
ベース部３は、被冷却対象物２から熱を受け取る部位である。よって、ベース部３を形成する部材は熱伝導性の良いアルミニウム（Ａｌ）材あるいは銅（Ｃｕ）材もしくはこれらの合金等を用いるのが好ましい。ただしこれに限られるものではなく、鉄（Ｆｅ）を主成分とした一般鋼材やその合金、又はセラミクス（Ａｌ2Ｏ3、ＡｌＮ、Ｓｉ3Ｎ4）やこれらの金属複合体等を利用することもできる。
【００２１】
図２に示すように、ベース部３には複数の突起部６が形成されている。ベース部３と突起部６とは熱伝導を良好に維持する観点から同じ材質の部材によって一体成形するのが望ましい。一体形成は、鋳造・切削加工・鍛造・溶接など各種の方法で実施することができる。複数の突起部６は、型成形や切削加工等によって形成することができる。これら突起部６の形状は、冷却用部材１の総表面積や、空気や水など冷媒の種類によって任意に設定可能である。ただし、後に説明するプラズマ照射の条件によって、突起部６の基端部まで確実にプラズマ照射処理できる隙間を備えているのが望ましい。
【００２２】
図２には、直方体の突起部６を多数設けた例を示す。突起部６の高さ寸法、あるいは、高さ方向に垂直な断面形状等は任意に設定可能である。断面形状は矩形に限らず円形等であってもよい。
【００２３】
〔多孔質層〕
図２および図３に示す如く、突起部６の表面およびベース部３の表面には多孔質層８を形成してある。本実施形態では、突起部６およびベース部３を形成するアルミニウム材を基材とし、この基材の表面にニッケル系被膜をメッキ形成し、この被膜に窒素ガスを供給しつつプラズマ照射を行う。このニッケル系被膜は金属層の一例である。プラズマ照射は図外のチャンバーの内部で行い、その条件は、例えば、チャンバー内圧：３００Ｐａ，プラズマ電流：４Ａ，窒素ガス流量：４０ｍｌ／分，基材加熱温度：４００℃，処理時間：１ｈｒである。これにより窒素原子のニッケル系被膜への固溶と、窒素原子の再ガス化による外気中への拡散とが同時に進行する。このガス拡散の過程で空孔が形成される。
【００２４】
空孔のサイズは、供給する窒素ガス流量・処理温度・処理時間等に応じて変動する。特に、処理時間に影響を受け易く、処理時間が長いほど空孔直径が大きくなる傾向がある。
【００２５】
ニッケル系被膜には他の元素としてリン（Ｐ）やホウ素（Ｂ）を混入可能である。これらを混入することで空孔率が増大する。特に、リン（Ｐ）の混入により組織が硬くなり、多孔質膜の強度が向上する。
また、この他に、多孔質層８を形成する被膜としては、金（Ａｕ），銀（Ａｇ），銅（Ｃｕ），白金（Ｐｔ），パラジウム（Ｐｄ）等の純金属又は合金のうち少なくとも一つを含む金属メッキ層を用いることもできる。
【００２６】
基材とニッケル系被膜との間には中間層である例えば亜鉛（Ｚｎ）被膜を形成しておいてもよい。基材がアルミニウムである場合に亜鉛皮膜を形成しておくと、アルミニウムにニッケル系被膜を直接形成するよりも、ニッケル系被膜の密着性が向上する。
【００２７】
多孔質層８の表面に開口した空孔の平均孔径は被膜の厚さの１００分の１〜５分の１の大きさであることが好ましい。孔径が過小であれば冷媒が円滑に孔の内部を流通することができず冷却効果が損なわれる。孔径が過大であれば多孔質層８の強度が不足し脆い被膜となる。
【００２８】
ニッケル系被膜の厚みは、多孔質層８を厚く形成するという意味では厚いほど好ましいが、現実には１μｍ〜１００μｍ程度である。この厚みが薄いと、多孔質領域が十分に確保できず冷却効果が不十分となる。厚みが過大であると被膜の強度が低下し基材から剥離し易くなる。
【００２９】
多孔質層８の厚みは、冷媒に対する接触面積を増大させるためには厚い方が良い。現在のところ２０μｍ程度までは形成可能である。この厚みが薄いと、冷媒に対する接触面積が十分に確保できず冷却効果が不十分となる。厚みが過大になると被膜の強度が低下し基材から剥離し易くなるなどの不都合が生じる。
【００３０】
（別実施形態）
図４に冷却用部材１の別実施形態を示す。
ここでは、突起部６の形状を、基端部から先端部に至る何れかの領域で先細形状に構成する。その結果、プラズマ照射の際に、基端部においても窒素原子を確実に基材に進入させることができ、多孔質層８を基端部側まで均等に形成し易くなる。また、先端部の側ほど突起部６どうしの間隔が広くなるため冷媒が突起部６どうしの間に進入し易くなる。特に基端部側での冷媒の滞留が低減されるから冷却効果を高めることができる。
【００３１】
図４には、突起部６の傾斜を基端部から先端部まで均一に形成した例を示しているが、必ずしも基端部から先端部までの全長に亘って傾斜させる必要はない。例えば、先端部側のみ或いは基端部側のみを先細形状とし、その他の部分は単なる角柱状に構成してもよい。さらに、高さ方向に沿って基端部側の半分を太い角柱で構成し、先端部側の半分を細い角柱としてもよい。この場合、上下の角柱どうしの境界位置では明瞭な段部が形成される。このような別形態の突起部６であっても、突起部６の基端部まで多孔質層８が形成され易くなるという効果を得ることができる。
【産業上の利用可能性】
【００３２】
本発明に係る冷却用部材は、各種装置に設けられるインバータ等の電源やコンピュータ等の機能性部材として用いることができる他、モータ或いはエンジン等の冷却に好適に用いることができる。
【符号の説明】
【００３３】
３    ベース部
６    突起部
８    多孔質層
１１  冷却用部材
【図１】
2015026787.tif 000003
【図２】
2015026787.tif 000004
【図４】
2015026787.tif 000005
【図３】
2015026787.tif 000006